(57)【特許請求の範囲】
【請求項１】
六ホウ化物粒子とバインダー成分とを含有し、ＪＩＳ  Ｒ  ３１０６に基づいて算出される可視光透過率が５０％以上であり、かつ波長１０００ｎｍの光の透過率が１０％以下であり、厚さが３００ｎｍ以上２．５μｍ以下である光熱変換層と、フィルム基材と、被転写層とを有するドナーシート。
【請求項２】
前記六ホウ化物粒子が、一般式ＸＢＺ（ただし、Ｘは、Ｌａ、Ｃｅ、Ｐｒ、Ｎｄ、Ｇｄ、Ｔｂ、Ｄｙ、Ｈｏ、Ｙ、Ｓｍ、Ｅｕ、Ｅｒ、Ｔｍ、Ｙｂ、Ｌｕ、ＳｒおよびＣａから選択される１種類以上の元素、５．４≦ｚ≦６．４）で表される六ホウ化物を含む粒子である請求項１に記載のドナーシート。
【請求項３】
前記六ホウ化物粒子が六ホウ化ランタン粒子である、請求項２に記載のドナーシート。
【請求項４】
前記六ホウ化物粒子の体積平均粒子径が１ｎｍ以上８００ｎｍ以下である、請求項１乃至３のいずれか一項に記載のドナーシート。
【請求項５】
前記光熱変換層は、前記六ホウ化物粒子、分散剤、溶媒、及び前記バインダー成分を含有するインクを基材上に塗布し、塗布したインクを乾燥させた後、乾燥させたインクを硬化させることにより形成された請求項１乃至４のいずれか一項に記載のドナーシート。
【発明の詳細な説明】
【技術分野】
【０００１】
本発明は、光熱変換層、ドナーシートに関する。
【背景技術】
【０００２】
基板上に有機エレクトロルミネッセンス素子を形成する方法として、メタルマスク法、レーザ転写法、インクジェット法等が検討されてきた。メタルマスク法は次世代大型ディスプレイデバイスなどの大面積化への対応が困難であり、インクジェット法は適用への技術的課題が多く残されていることから、大型ディスプレイ向けのプロセスとしてはレーザ転写法が主流となるとみられている。
【０００３】
レーザ転写法はいくつかの方法があるが、ドナーシートと呼ばれるフィルムを用いて成膜を行う方式が主流である。ドナーシートとしては例えば、フィルム基材に光熱変換（ＬＴＨＣ：Ｌｉｇｈｔ  Ｔｏ  Ｈｅａｔ  Ｃｏｎｖｅｒｓｉｏｎ）層と呼ばれる光を吸収する層と、被転写層として例えばエレクトロルミネッセンス特性を持つ有機化合物の層とを成膜したものが用いられている。レーザ転写法により、基板上に有機エレクトロルミネッセンス素子を形成する方法について様々な提案がなされているが、基本的な動作原理は共通である。すなわち、光熱変換層の特定箇所にレーザ光が照射されることで、光熱変換層に光が吸収されて熱が発生し、熱の作用により被転写層として形成した有機エレクトロルミネッセンス素子を転写することができる。
【０００４】
ドナーシートの光熱変換層の光吸収材料としてはさまざまな材料が提案されている。例えば特許文献１では、赤外領域において光を吸収する染料、カーボンブラックのような有機及び無機吸収材料、金属類、金属酸化物または金属硫化物およびその他既知の顔料および吸収材が開示されている。特許文献２では染料、顔料、金属、金属化合物、金属フィルム等が開示されている。特許文献３では黒色アルミニウムが開示されている。特許文献４ではカーボンブラック、黒鉛や赤外線染料が開示されている。
【先行技術文献】
【特許文献】
【０００５】
【特許文献１】特表２０００−５１５０８３号公報
【特許文献２】特表２００２−５３４７８２号公報
【特許文献３】特許第３５６２８３０号公報
【特許文献４】特開２００４−２００１７０号公報
【発明の概要】
【発明が解決しようとする課題】
【０００６】
既述のようにレーザ転写法により、例えば有機エレクトロルミネッセンス素子を形成する場合、ドナーシートの光熱変換層のうち所望の箇所にレーザ光を照射し、ドナーシートに含まれる有機エレクトロルミネッセンス素子を転写することにより行うことができる。しかし、ドナーシート中に例えば異物や塗布ムラ等の欠陥が含まれる場合、レーザ光の照射箇所の有機エレクトロルミネッセンス素子が正常に転写されず、ディスプレイデバイスとなった際に点灯がされないドットが生じる原因となる。このため、歩留まり向上のためにはレーザ転写の前に欠陥を含むドナーシートを目視あるいは可視光センサ等により検出することが必要となる。
【０００７】
しかしながら、光熱変換層に適用する光吸収材料として特許文献１〜４に開示された材料を用いた場合、光熱変換層の可視光の透過性が十分ではなかった。すなわち、特許文献１〜４に開示された光吸収材料を用いた場合、光熱変換層は光透過性を実質的に有しない非常に暗い黒色を示すこととなる。このため、係る光熱変換層をドナーシートに適用した場合、目視や可視光センサ等により欠陥を検出することは不可能であった。
【０００８】
このように従来は、欠陥のあるドナーシートであっても検査によって十分に検出できなかったため、有機エレクトロルミネッセンス素子の欠陥に繋がり、ディスプレイデバイスの歩留まり低下の大きな原因となっていた。
【０００９】
一方で可視光透過性をもつ近赤外線吸収微粒子であるアンチモン添加酸化錫（以下、ＡＴＯと略称する。）を光熱変換層に用いることも考えられる。しかしながら、ＡＴＯの単位重量あたりのレーザ光の吸収が十分ではないために、波長１０００ｎｍ近傍のレーザ光を十分に吸収させ、転写を可能とする熱を生じさせるためには光熱変換層の厚みを非常に厚くする必要があった。さらに、光熱変換層の厚みが厚すぎると転写精度が低下する問題が生じた。
【００１０】
そこで上記従来技術が有する問題に鑑み、本発明の一側面では、可視光透過性を備え、かつ、厚さが薄くても波長１０００ｎｍの光の透過率を十分に抑制できる光熱変換層を提供することを目的とする。
【課題を解決するための手段】
【００１１】
上記課題を解決するため本発明の一態様によれば、六ホウ化物粒子とバインダー成分とを含有し、ＪＩＳ  Ｒ  ３１０６に基づいて算出される可視光透過率が５０％以上であり、かつ波長１０００ｎｍの光の透過率が１０％以下であり、厚さが３００ｎｍ以上２．５μｍ以下である光熱変換層を提供する。
【発明の効果】
【００１２】
本発明の光熱変換層の一態様によれば、可視光透過性を備え、かつ、厚さが薄くても波長１０００ｎｍの光の透過率を十分に抑制できる光熱変換層を提供することができる。
【図面の簡単な説明】
【００１３】
【図１】六ホウ化物粒子の結晶構造の模式図。
【図２】ドナーシートの断面構成例の説明図。
【図３】実施例１〜３、比較例１、２で測定されたドナーシートの透過曲線。
【発明を実施するための形態】
【００１４】
以下、本発明を実施するための形態について図面を参照して説明するが、本発明は、下記の実施形態に制限されることはなく、本発明の範囲を逸脱することなく、下記の実施形態に種々の変形および置換を加えることができる。
（光熱変換層）
本実施形態ではまず、光熱変換層の一構成例について説明する。
【００１５】
本実施形態の光熱変換層は、六ホウ化物粒子とバインダー成分とを含有し、ＪＩＳ  Ｒ  ３１０６：１９９８に基づいて算出される可視光透過率が５０％以上であり、かつ波長１０００ｎｍの光の透過率が１０％以下とすることができる。
【００１６】
本実施形態の光熱変換層に含まれる成分について以下、説明する。
【００１７】
まず、六ホウ化物粒子について説明する。
【００１８】
六ホウ化物粒子は、光熱変換層にレーザ光を照射した場合に、係るレーザ光を吸収し、熱を発生する赤外線吸収性粒子として機能することができる。また、本実施形態の光熱変換層は可視光透過性を備えていることが好ましいため、六ホウ化物粒子も可視領域の光については透過性が高い材料であることが好ましい。
【００１９】
六ホウ化物粒子を構成する六ホウ化物に含まれるホウ素以外の元素については特に限定されないが、六ホウ化物粒子は、赤外領域、特に近赤外領域のレーザ光を吸収し、熱を発生することができ、かつ可視領域の光の透過率が高い材料であることが好ましい。
【００２０】
そこで、本実施形態の光熱変換層においては、六ホウ化物粒子が、一般式ＸＢｚで表される六ホウ化物を含む粒子であることが好ましい。
【００２１】
なお、六ホウ化物粒子は、上記一般式ＸＢｚで表される六ホウ化物を１種類のみ含む粒子であってもよく、一般式ＸＢｚで表される六ホウ化物を２種類以上含む粒子であってもよい。
【００２２】
また、本実施形態の六ホウ化物粒子が一般式ＸＢｚで表される１種類以上の六ホウ化物からなる粒子とすることもできる。ただしこの場合、六ホウ化物粒子がＸＢｚで表される六ホウ化物以外に製造工程等で混入する不可避成分を含有していてもよい。
【００２３】
上記一般式ＸＢｚのうち、元素Ｘは、Ｌａ、Ｃｅ、Ｐｒ、Ｎｄ、Ｇｄ、Ｔｂ、Ｄｙ、Ｈｏ、Ｙ、Ｓｍ、Ｅｕ、Ｅｒ、Ｔｍ、Ｙｂ、Ｌｕ、ＳｒおよびＣａから選択される少なくとも１種類以上の元素であることが好ましい。
【００２４】
また六ホウ化物に含有される元素Ｘに対するホウ素元素のモル比は、６．０であることが好ましいが、厳密に６．０である必要はなく、吸収特性に大きな影響を与えない範囲であれば使用することが可能である。例えば、上記一般式ＸＢｚにおいては、５．４≦z≦６．４であることが好ましく、５．８≦ｚ≦６．２であることがより好ましい。
【００２５】
上記一般式ＸＢｚで表される六ホウ化物としては、具体的には、六ホウ化ランタンＬａＢ6、六ホウ化セリウムＣｅＢ6、六ホウ化プラセオジムＰｒＢ6、六ホウ化ネオジムＮｄＢ6、六ホウ化ガドリニウムＧｄＢ6、六ホウ化テルビウムＴｂＢ6、六ホウ化ディスプロシウムＤｙＢ6、六ホウ化ホルミウムＨｏＢ6、六ホウ化イットリウムＹＢ6、六ホウ化サマリウムＳｍＢ6、六ホウ化ユーロピウムＥｕＢ6、六ホウ化エルビウムＥｒＢ6、六ホウ化ツリウムＴｍＢ6、六ホウ化イッテルビウムＹｂＢ6、六ホウ化ルテチウムＬｕＢ6、六ホウ化ランタンセリウム（Ｌａ，Ｃｅ）Ｂ6、六ホウ化ストロンチウムＳｒＢ6、六ホウ化カルシウムＣａＢ6等が挙げられる。
【００２６】
なお、本実施形態の光熱変換層に含まれる六ホウ化物粒子は、組成の異なる六ホウ化物粒子を同時に含有することもできる。
【００２７】
特に本実施形態の光熱変換層においては、六ホウ化物粒子が六ホウ化ランタン粒子を含むことが好ましく、六ホウ化物粒子が六ホウ化ランタン粒子であることがより好ましい。
【００２８】
ここで、図１に六ホウ化物ＸＢ６の結晶構造を示す。図１に示すように六ホウ化物は単純立方晶系を有しており、立方体の各頂点にホウ素原子１１が６個集まって形成された八面体が配置されている。そして、ホウ素原子１１による八面体に囲まれた中央の空間に元素Ｘ１２が配置される。
【００２９】
六ホウ化物が六ホウ化ランタンの場合、すなわち元素Ｘがランタンの場合、他の元素と比較してこの結晶構造中に存在する自由電子のプラズモン共鳴が強いことが知られている。このため、特に単位重量当たりのレーザ光の吸収が強く、光熱変換層の厚みを薄くできる。従って、上述のように本実施形態の光熱変換層においては、六ホウ化物粒子が六ホウ化ランタン粒子であることが特に好ましい。
【００３０】
本発明の発明者らの検討によると、六ホウ化物粒子は、可視領域の光については透過性を示し、赤外領域、特に近赤外領域のレーザ光を吸収し熱を発生することができる。このため、六ホウ化物粒子を含む本実施形態の光熱変換層は、照射されたレーザ光を吸収して熱を発生できると共に、光熱変換層をドナーシートに適用した場合、目視や可視光センサ等によりドナーシート中の欠陥を検出することができる。
【００３１】
また本発明の発明者らの検討によると、六ホウ化物粒子は、他の赤外線吸収性粒子よりも単位重量あたりのレーザ光の吸収が強いために、光熱変換層の厚さが薄くても波長１０００ｎｍの光の透過率を十分に抑制できる。さらに、光熱変換層の厚みを薄くできる結果、他の赤外線吸収性粒子を用いた場合と異なり転写精度の低下を防ぐことができる。
【００３２】
六ホウ化物粒子の平均粒子径は特に限定されるものではなく、光熱変換層に要求される透明性の程度や、レーザ光の吸収の程度等に応じて任意に選択することができる。例えば、六ホウ化物粒子は微粒子であることが好ましく、具体的には六ホウ化物粒子の体積平均粒子径が１ｎｍ以上８００ｎｍ以下であることが好ましい。
【００３３】
なお、体積平均粒子径とはレーザ回折・散乱法によって求めた粒度分布における積算値５０％での粒径を意味しており、本明細書において他の部分でも体積平均粒子径は同じ意味を有している。
【００３４】
これは、六ホウ化物粒子の体積平均粒子径を１ｎｍ以上とすることにより、例えばドナーシートに適用した場合にレーザ光を十分に吸収することができるためである。また、六ホウ化物粒子の体積平均粒子径を８００ｎｍ以下とすることにより、六ホウ化物粒子を例えば分散剤や溶媒等と混合した際に、安定して分散させることができ、基材上に特に均一に塗布することができるためである。また、散乱により光を完全に吸収することが無く、特に可視領域の光の透過性を保持して光熱変換層の透明性を高めることができるからである。
【００３５】
六ホウ化物粒子の表面状態は特に限定されるものではなく、例えば表面が酸化されている六ホウ化物粒子、表面が酸化されていない六ホウ化物粒子、いずれについても用いることができる。通常、六ホウ化物粒子の表面は僅かに酸化していることが多く、また、粒子の分散工程で表面の酸化が起こることはある程度避けられない。もっとも、その場合でもレーザ光吸収効果を発現する有効性にほとんど変わりはない。このため、上述のように六ホウ化物粒子の表面状態は特に限定されない。ただし、六ホウ化物粒子のうち酸化している部分についてはレーザ光吸収効果への寄与が少ないことから六ホウ化物粒子は、その表面が酸化されていない方が好ましい。
【００３６】
次にバインダー成分について説明する。
【００３７】
バインダー成分としては特に限定されるものではなく、任意のバインダー成分を用いることができる。ただし、本実施形態においては、可視光透過性を備えた光熱変換層を提供することを目的とすることから、固体状になった場合の可視光透過性に優れたバインダー成分を用いることが好ましい。また、光熱変換層に対してレーザ光を照射した場合に、光熱変換層に含まれる赤外線吸収性粒子として機能する六ホウ化物粒子に該レーザ光を照射できるよう、赤外領域、特に近赤外領域の光の透過性も優れたバインダー成分を用いることが好ましい。
【００３８】
バインダー成分としては具体的には例えば、ＵＶ硬化樹脂（紫外線硬化樹脂）、熱硬化樹脂、電子線硬化樹脂、常温硬化樹脂、熱可塑樹脂等が目的に応じて選定可能である。バインダー成分としては具体的には、ポリエチレン樹脂、ポリ塩化ビニル樹脂、ポリ塩化ビニリデン樹脂、ポリビニルアルコール樹脂、ポリスチレン樹脂、ポリプロピレン樹脂、エチレン酢酸ビニル共重合体、ポリエステル樹脂、ポリエチレンテレフタレート樹脂、ふっ素樹脂、ポリカーボネート樹脂、アクリル樹脂、ポリビニルブチラール樹脂等が挙げられる。これらの樹脂は、単独使用であっても混合使用であっても良い。また、バインダー成分として金属アルコキシドの利用も可能である。金属アルコキシドとしては、Ｓｉ、Ｔｉ、Ａｌ、Ｚｒ等のアルコキシドが挙げられる。これら金属アルコキシドを用いたバインダーは、加熱等により加水分解・縮重合させることで、酸化物膜を形成することが可能である。
【００３９】
光熱変換層に含まれる六ホウ化物粒子と、バインダー成分との比率は特に限定されるものではなく、光熱変換層の厚さや、光熱変換層に要求されるレーザ光の吸収特性等に応じて任意に選択することができ、特に限定されるものではない。ただし、例えば各種用途において光熱変換層を使用する際、光熱変換層が膜の形態を保てるように六ホウ化物粒子と、バインダー成分との比率を選択することが好ましい。
【００４０】
光熱変換層は、上述した六ホウ化物粒子、及びバインダー成分以外にもさらに任意の成分を添加することができる。例えば赤外線吸収性の粒子として六ホウ化物粒子以外の成分を添加することもできる。ただし、可視光の透過性を高め、近赤外領域の光の吸収を十分に高めるため、赤外線吸収性粒子としては、六ホウ化物粒子のみを含むことが好ましい。
【００４１】
また、後述のように、光熱変換層を形成する際、光熱変換層の原料となるインクには例えば分散剤や、溶媒等を添加することができ、これらの成分が残留し、光熱変換層に含まれていても良い。
【００４２】
そして、本実施形態の光熱変換層は、ＪＩＳ  Ｒ  ３１０６：１９９８に基づいて算出される可視光透過率が５０％以上であることが好ましく、５５％以上であることがより好ましく、６０％以上であることがさらに好ましい。
【００４３】
光熱変換層の可視光透過率が５０％以上の場合、光熱変換層の透明性を十分に高めることができる。このため、例えばドナーシートのフィルム基材上に光熱変換層、被転写層を形成した場合に、フィルム基材、光熱変換層を介して被転写層等を視認することが可能になり好ましい。
【００４４】
また、本実施形態の光熱変換層は、波長１０００ｎｍの光の透過率が１０％以下であることが好ましく、９％以下であることがより好ましい。
【００４５】
これは、例えばドナーシートにおいて被転写層を転写する際には主に近赤外領域、特に波長１０００ｎｍ近傍の波長を有するレーザ光が用いられている。このため、光熱変換層は係る領域の光の吸収率が高いことが好ましい。すなわち、係る領域の光の透過率が低いことが好ましい。そして、波長１０００ｎｍの光の透過率が１０％以下の場合、光熱変換層は波長１０００ｎｍ近傍の光を十分に吸収し、熱発生することができるため好ましい。
【００４６】
光熱変換層の厚さは特に限定されるものではなく、光熱変換層に添加した六ホウ化物粒子の赤外線の吸収特性、光熱変換層内の六ホウ化物粒子の充填密度、要求される可視光透過率、波長１０００ｎｍの光の透過率の程度等に応じて任意に選択できる。
【００４７】
ただし、光熱変換層の厚さは例えば５μｍ以下とすることが好ましく、３μｍ以下とすることがより好ましく、さらに２．５μｍ以下とすることがさらに好ましい。
【００４８】
これは光熱変換層の厚さが厚くなると、光熱変換層にレーザ光を照射した際に生じた熱が拡散しやすくなるためである。例えばドナーシートの光熱変換層として用いた場合、レーザ光を照射した点から面内方向に熱が拡散すると、レーザ光を照射していない部分についても被転写層が剥離し転写される恐れがあり、好ましくないためである。
【００４９】
光熱変換層の厚さの下限値は特に限定されるものではなく、六ホウ化物粒子の赤外線吸収特性等に応じて任意に選択することができる。このため、光熱変換層の厚さは０より大きければ良いが、１００ｎｍ以上であることが好ましく、３００ｎｍ以上であることがより好ましい。これは光熱変換層の厚さが薄くなると、レーザ光を照射した際に生じる熱量を所定値以上とするためには、光熱変換層内に充填される六ホウ化物粒子の充填密度を高める必要が生じ、膜の形状を維持することが困難になる恐れがあるためである。
【００５０】
次に光熱変換層の製造方法の一構成例について説明する。
【００５１】
上述の光熱変換層は、例えば六ホウ化物粒子、分散剤、溶媒、及びバインダー成分を含有するインクを基材上に塗布し、塗布したインクを乾燥させた後、乾燥させたインクを硬化させることにより形成することができる。
【００５２】
なお、六ホウ化物粒子、分散剤、溶媒、及びバインダー成分を含有するインクを塗布する基材としては、例えばフィルム基材を含有する基材であることが好ましい。このため、基材は、フィルム基材のみから構成することもできるが、フィルム基材上に任意の層を形成した基材、例えばフィルム基材のインクを塗布する側の面に中間層が形成された基材を用いることもできる。
【００５３】
従って、六ホウ化物粒子、分散剤、溶媒、及びバインダー成分を含有するインクを基材上に塗布するとは、上述のインクをフィルム基材上に直接塗布する場合に限定されるものではない。例えば、フィルム基材上に後述する中間層等を形成し、フィルム基材上に形成された該中間層上に係るインクを塗布する場合も包含する。このようにフィルム基材上に任意の層を配置した場合も、インクを塗布後、インクを乾燥、硬化させることにより光熱変換層を形成することができる。
【００５４】
光熱変換層の製造方法は例えば以下の工程を有することができる。
【００５５】
六ホウ化物粒子、分散剤、溶媒、及びバインダー成分を含有するインクを基材上に塗布する塗布工程。
【００５６】
基材上に塗布したインクを乾燥させる乾燥工程。
【００５７】
乾燥工程で乾燥させたインクを硬化させる硬化工程。
【００５８】
ここでまず、塗布工程について説明する。
【００５９】
塗布工程で用いるインクは上述のように、六ホウ化物粒子、分散剤、溶媒、バインダー成分を含有することができる。
【００６０】
六ホウ化物粒子、及びバインダー成分については既に説明したため説明を省略する。
【００６１】
分散剤は、インクにした際に六ホウ化物粒子を溶媒中で安定して分散するための添加剤であり、公知の各種分散剤を用いることができる。例えばアクリル系高分子分散剤等の高分子系分散剤やシラン系カップリング剤、チタネート系カップリング剤、アルミニウム系カップリング剤等を好ましく用いることができる。
【００６２】
溶媒は、インクとした場合に六ホウ化物粒子を分散させるための溶媒であり、アルコール系、ケトン系、エステル系、グリコール系、アミド系、炭化水素系、水系など、種々のものを選択することが可能である。具体的には例えば、メタノール、エタノール、１−プロパノール、イソプロパノール、ブタノール、ペンタノール、ベンジルアルコール、ジアセトンアルコールなどのアルコール系溶剤；アセトン、メチルエチルケトン、メチルプロピルケトン、メチルイソブチルケトン、シクロヘキサノン、イソホロンなどのケトン系溶剤；３−メチル−メトキシ−プロピオネートなどのエステル系溶剤；エチレングリコールモノメチルエーテル、エチレングリコールモノエチルエーテル、エチレングリコールイソプロピルエーテル、プロピレングリコールモノメチルエーテル、プロピレングリコールモノエチルエーテル、プロピレングリコールメチルエーテルアセテート、プロピレングリコールエチルエーテルアセテートなどのグリコール誘導体；フォルムアミド、Ｎ−メチルフォルムアミド、ジメチルホルムアミド、ジメチルアセトアミド、Ｎ−メチル−２−ピロリドンなどのアミド類；トルエン、キシレンなどの芳香族炭化水素類；エチレンクロライド、クロルベンゼンなどのハロゲン化炭化水素類などを挙げることができる。これらの中でも極性の低い有機溶剤が好ましく、特に、イソプロピルアルコール、エタノール、１−メトキシ−２−プロパノール、ジメチルケトン、メチルエチルケトン、メチルイソブチルケトン、トルエン、プロピレングリコールモノメチルエーテルアセテート、酢酸ｎ−ブチルなどがより好ましい。これらの溶媒は１種類または２種類以上を組み合わせて用いることができる。
【００６３】
分散剤、溶媒の添加量に関しても特に限定されるものではなく、分散剤については六ホウ化物粒子の添加量と、分散剤の分散性能等に応じて任意にその添加量を選択することができる。また、溶媒については、基材上にインクを塗布する際の作業性や、塗布後の乾燥工程に要する時間等を考慮して任意にその添加量を選択することができる。
【００６４】
また、インクには、上述の六ホウ化物粒子、分散剤、溶媒、バインダー成分以外にも必要に応じて任意の添加成分を添加することができる。例えば六ホウ化物粒子の分散性を高めるために、界面活性剤等のコーティング補助剤を添加しても良い。
【００６５】
インクを調製する方法は特に限定されるものではなく、上述のインクの原料となる材料を所望の比率となるように秤量、混合することで調製することができる。
【００６６】
例えば、六ホウ化物粒子と、分散剤と、溶媒とを予め粉砕・分散することにより分散液を調製した後、得られた分散液にバインダー成分を添加してインクとすることができる。六ホウ化物粒子と、分散剤と、溶媒とを粉砕・分散する方法は特に限定されるものではないが、例えば、ペイントシェーカーや、超音波照射、ビーズミル、サンドミル等を用いて実施することができる。
【００６７】
分散液における六ホウ化物粒子の体積平均粒子径は１ｎｍ以上８００ｎｍ以下であることが好ましい。分散液とバインダー成分とを混合し、インクとする際には、両者が十分に混ざり合う程度に混合すればよい。このため、分散液の段階で六ホウ化物粒子の体積平均粒子径を、光熱変換層において好適な体積平均粒子径とすることが好ましいためである。
【００６８】
分散液と、バインダー成分とを混合する方法も特に限定されるものではなく、例えば、分散液を調製する際に用いた粉砕・分散手段と同じ手段を用いて分散液と、バインダー成分とを混合することもできる。ただし、上述のようにインクを調製する際には、分散液とバインダー成分とが十分に混ざり合う程度に混合すればよく、分散液を調製した際よりも混合時間は短くすることができる。
【００６９】
インクを基材上に塗布する方法は特に限定されるものではなく、例えばバーコート法、グラビヤコート法、スプレーコート法、ディップコート法等により塗布することができる。
【００７０】
なお、基材については既述のようにフィルム基材を含むことができる。フィルム基材としては特に限定されるものではなく、用途に応じて任意のフィルム基材を用いることができる。例えば後述のドナーシートの場合と同様のフィルム基材を用いることもできる。
【００７１】
乾燥工程においてインクを乾燥する方法は特に限定されるものではなく、例えば用いた溶媒の沸点に応じて加熱温度を選択し、乾燥することができる。
【００７２】
硬化工程において、乾燥工程で乾燥させたインクを硬化させる方法は特に限定されるものではなく、バインダー成分の樹脂等に応じた方法で硬化させることができる。例えば、バインダー成分が紫外線硬化樹脂の場合には紫外線を照射することにより硬化することができる。また、バインダー成分が熱硬化樹脂の場合には、硬化温度まで昇温することにより硬化することができる。
【００７３】
以上に説明した本実施形態の光熱変換層によれば、可視光透過性に優れた光熱変換層とすることができる。また、波長１０００ｎｍ付近の近赤外光領域の光の吸収特性に特に優れ、光熱変換層の厚さが薄くても係る光の透過率を十分に低くすることができる。すなわち、波長１０００ｎｍ付近の近赤外光を吸収し、熱を発生させることができる。
【００７４】
このため、本実施形態の光熱変換層をドナーシート等に適用した場合、目視や可視光センサ等により欠陥を非常に容易に検出できるようになる。
【００７５】
また、光熱変換層の厚みを十分に薄くできる。そして、光熱変換層の厚みを薄くできるため、ドナーシート等に適用した場合に、被転写層の転写精度を十分に高めることもできる。
【００７６】
本実施形態の光熱変換層は、レーザ光を吸収し、熱を発生させる光熱変換層が要求される各種用途に用いることができ、その用途は特に限定されるものではないが、例えばドナーシートの光熱変換層として好適に用いることができる。
【００７７】
（ドナーシート）
次に、本実施形態のドナーシートの一構成例について説明する。
【００７８】
本実施形態のドナーシートは、ここまで説明した光熱変換層と、フィルム基材と、被転写層とを有することができる。
【００７９】
図２にドナーシートの断面構成例を示す。図２に示したようにドナーシート２０は、例えばフィルム基材２１の一方の面２１Ａ上に、六ホウ化物粒子２２１を含む光熱変換層２２と、被転写層２３と、を積層した構造を有することができる。
【００８０】
ここで、図２に示したドナーシート２０の各層の構成例について説明する。
【００８１】
まず、フィルム基材２１について説明する。
【００８２】
フィルム基材２１は光熱変換層２２や、被転写層２３を支持する層である。そして、ドナーシート２０に対してレーザ光を照射する場合、例えば波長１０００ｎｍ近傍のレーザ光をフィルム基材２１の他方の面２１Ｂ側から照射することになる。このため、フィルム基材２１は係るレーザ光が光熱変換層２２まで透過できるように、赤外領域、特に近赤外領域の光の透過性に優れていることが好ましい。また、ドナーシート２０中の例えば異物や塗布ムラ等の欠陥を、目視や可視光センサ等により検出できるよう、フィルム基材２１は可視光の透過性についても優れていることが好ましい。
【００８３】
このため、フィルム基材２１としては、可視光、及び赤外領域、特に近赤外領域の光の透過性に優れた材料を好ましく用いることができる。具体的には例えば、ガラスや、ポリエチレンテレフタレート（ＰＥＴ）、アクリル、ウレタン、ポリカーボネート、ポリエチレン、エチレン酢酸ビニル共重合体、塩化ビニル、ふっ素樹脂等から選択される１種類以上の材料をフィルム基材２１として用いることができる。
【００８４】
フィルム基材２１の厚さは特に限定されるものではなく、フィルム基材２１に用いる材料の種類や、ドナーシートに要求される可視光や赤外光の透過性等に応じて任意に選択することができる。
【００８５】
フィルム基材２１の厚さは例えば、１μｍ以上２００μｍ以下とすることが好ましく、２μｍ以上５０μｍ以下とすることがより好ましい。これは、フィルム基材２１の厚さを２００μｍ以下とすることにより、可視光や赤外光の透過性を高めることができ、好ましいためである。また、フィルム基材２１の厚さを１μｍ以上とすることによりフィルム基材２１上に形成した光熱変換層２２等を支持し、ドナーシート２０が破損することを特に防止できるためである。
【００８６】
光熱変換層２２については既述のため説明を省略する。
【００８７】
被転写層２３は、ドナーシート２０にレーザ光を照射することによりドナーシート２０から剥離し、転写する層であり、その構成は特に限定されるものではなく、任意の層とすることができる。また、図２では被転写層２３が一層により構成された例を示しているが、係る形態に限定されるものではなく、例えば二層以上からなる被転写層２３を構成することもできる。
【００８８】
既述のようにドナーシート２０は例えば有機エレクトロルミネッセンス素子を形成する際に用いることができる。このため、被転写層２３は、例えば有機エレクトロルミネッセンス素子を構成する正孔注入層、正孔輸送層、有機発光層、電子輸送層、ブロッキング層、電子輸送層等から選択される一層以上を含むように構成することができる。
【００８９】
なお、被転写層２３の形成方法は特に限定されるものではなく、層を構成する材料の種類に応じて任意の方法により形成することができる。
【００９０】
また、ドナーシート２０は有機エレクトロルミネッセンス素子を形成する場合だけでなく、電子回路、抵抗器、キャパシタ、ダイオード、整流器、メモリ素子、トランジスタ等の各種電子デバイスや、光導波路等の各種光デバイスなどを形成する場合にも用いることができる。このため、被転写層２３は用途に応じて任意の構成とすることができる。
【００９１】
ここまでドナーシートの一構成例について説明したが、ドナーシートの構成は係る形態に限定されるものではなく、さらに任意の層を付加することもできる。例えばフィルム基材２１と光熱変換層２２との間、および／または光熱変換層２２と被転写層２３との間、に中間層を設けることができる。例えば光熱変換層２２と被転写層２３との間に中間層を設けることにより、被転写層２３の転写部分の損傷および汚染を抑制することができる。あるいは中間層により、層と層の間の密着力を調整することができる。あるいはレーザ光の照射により光熱変換層の効果で被転写層が加熱された際に、被転写層２３が基材から良好に剥離し基板側へ転写されるように、濡れ性および密着力を調整するよう中間層を構成することもできる。
【００９２】
中間層の構成は特に限定されるものではなく、例えばポリマフィルム、金属層、無機層（例えば、シリカ、チタニア、ジルコニア等の無機酸化物層）、有機／無機複合層等により構成することができる。
【００９３】
ドナーシートの各層を積層する順番も図２の形態に限定されるものではない。例えばフィルム基材２１の一方の面２１Ａ上に被転写層２３を、他方の面２１Ｂ上に光熱変換層２２を配置することもできる。
【００９４】
以上に本実施形態のドナーシートの一構成例について説明したが、本実施形態のドナーシートは、上述した光熱変換層を有している。そして、係る光熱変換層は可視光の透過率が高いため、光熱変換層を通しても目視や可視光センサ等によりドナーシート内の欠陥を検出し、欠陥のあるドナーシートについては検査によって除去することができる。
【００９５】
また、光熱変換層の厚みを十分に薄くできるため、被転写層の転写精度を十分に高めることができる。
【００９６】
このため、ドナーシートを用いて有機エレクトロルミネッセンス素子等の電子デバイスや、光デバイス等を作製した場合の歩留まりを高めることが可能になる。
【実施例】
【００９７】
以下に具体的な実施例を挙げて説明するが、本発明はこれらの実施例に限定されるものではない。
【００９８】
以下の実施例１、２、比較例１、２においてそれぞれ光熱変換層、及びドナーシートを作製し、評価を行った。
［実施例１］
（光熱変換層の作製）
以下の手順により光熱変換層を作製した。
【００９９】
まず、赤外線吸収性粒子として機能する六ホウ化ランタン（ＬａＢ6）粒子と、分散剤と、溶媒とを粉砕・分散して分散液を調製した。
【０１００】
この際、六ホウ化ランタン粒子は、分散液中の割合が１０重量％となるように秤量した。
【０１０１】
分散剤としては、官能基としてアミンを含有する基を有するアクリル系高分子分散剤（アミン価４８ｍｇＫＯＨ／ｇ、分解温度２５０℃のアクリル系高分子分散剤）（以下、分散剤ａと略称する。）を用い、分散液中の割合が１０重量％となるように秤量した。
【０１０２】
溶媒としては、メチルイソブチルケトンを用い、分散液中の割合が８０重量％となるように秤量した。
【０１０３】
六ホウ化ランタン粒子と、分散剤と、溶媒とを０．３ｍｍφＺｒＯ２ビーズを入れたペイントシェーカーに装填し、２０時間粉砕・分散処理し、六ホウ化ランタン粒子分散液（以下、分散液Ａと略称する）を得た。
【０１０４】
ここで、分散液Ａにおける六ホウ化ランタン粒子の体積平均粒子径をレーザ回折／散乱式粒子分布測定装置（日機装株式会社製  ナノトラックＵＰＡ−ＵＴ）を用いて測定したところ２１ｎｍであることを確認できた。
【０１０５】
次に、得られた分散液と、バインダー成分とを混合してインクを調製した。本実施例ではバインダー成分としてハードコート用紫外線硬化樹脂を用いた。
【０１０６】
分散液Ａ１００重量部に対し、ハードコート用紫外線硬化樹脂であり、アクリル樹脂である東亜合成製アロニックスＵＶ−３７０１（以下、ＵＶ−３７０１と略称する）を２００重量部混合して六ホウ化ランタン粒子を含有するインクとした。
【０１０７】
なお、インクにした後についても六ホウ化ランタン粒子の体積平均粒子径を上述の方法と同様に測定したところ２１ｎｍであることを確認できた。この後の操作において、六ホウ化ランタン粒子の体積平均粒子径には変化は生じないと考えられることから、後述する光熱変換層内の六ホウ化ランタン粒子の体積平均粒子径も同様になっているものといえる。
【０１０８】
次に、得られたインク（塗布液）を、フィルム基材である厚さが５０μｍのＰＥＴフィルム（帝人製ＨＰＥ−５０。他の実施例・比較例でも同じ）上に、バーＮｏ．が３のバーコーターを用いて塗布し塗布膜を形成した（塗布工程）。
【０１０９】
塗布工程で形成した塗布膜を８０℃で６０秒間乾燥し溶媒を蒸発させた（乾燥工程）。
【０１１０】
乾燥工程の後に、高圧水銀ランプを用いてバインダー成分を硬化させることで、六ホウ化ランタン粒子を含有した光熱変換層をフィルム基材上に作製した（硬化工程）。
【０１１１】
シートの断面に対してＴＥＭ観察を行ったところ、光熱変換層の厚さは約２．０μｍであることを確認できた。
【０１１２】
光熱変換層をフィルム基材上に形成したシートの光学特性を分光光度計（日立製作所（株）製  型式：Ｕ−４１００）を用いて測定した。
【０１１３】
用いたフィルム基材のみについても同様にして光学特性を測定し、上述の測定値から差し引くことで光熱変換層の光学特性を算出した。
【０１１４】
算出した光熱変換層の光学特性をもとに、ＪＩＳ  Ｒ  ３１０６：１９９８に基づいて可視光透過率を算出した。
【０１１５】
また、算出した光熱変換層の光学特性をもとに、波長１０００ｎｍの光の透過率を算出した。
【０１１６】
以上の手順により光熱変換層の可視光透過率と、波長１０００ｎｍの光の透過率を算出したところ、可視光透過率は６０％であることを確認できた。また、波長１０００ｎｍの光の透過率は９％であることを確認できた。結果を表１に示す。
【０１１７】
また測定結果から算出した光熱変換層の透過曲線を図３に示す。
（ドナーシートの作製）
また、作製した光熱変換層上にさらに被転写層を形成し、ドナーシートを形成した。ドナーシートは図２に示した構造となるように形成した。
【０１１８】
具体的には、光熱変換層２２の上面に被転写層２３を形成した。被転写層２３としては、光熱変換層２２側から順に電子輸送層、有機発光層、正孔輸送層、及び正孔注入層を積層した。
【０１１９】
被転写層２３に含まれる各層は以下のようにして成膜した。
【０１２０】
電子輸送層は、Ａｌｑ３［ｔｒｉｓ（８−ｑｕｉｎｏｌｉｎｏｌａｔｏ）ａｌｕｍｉｎｉｕｍ（ＩＩＩ）］を蒸着法により成膜し、膜厚を２０ｎｍとした。
【０１２１】
また、有機発光層は、電子輸送性のホスト材料であるＡＤＮ（ａｎｔｈｒａｃｅｎｅ  ｄｉｎａｐｈｔｙｌ）に、青色発光性のゲスト材料である４，４‘≡ビス［２≡｛４≡（Ｎ，Ｎ≡ジフェニルアミノ）フェニル｝ビニル］ビフェニル（ＤＰＡＶＢｉ）を２．５重量％で混合した材料を蒸着法により成膜し、膜厚は約２５ｎｍとした。
【０１２２】
正孔輸送層は、α−ＮＰＤ［４，４−ｂｉｓ（Ｎ−１−ｎａｐｈｔｈｙｌ−Ｎ−ｐｈｅｎｙｌａｍｉｎｏ）ｂｉｐｈｅｎｙｌ］を蒸着法により成膜し、膜厚を３０ｎｍとした。
【０１２３】
正孔注入層は、ｍ−ＭＴＤＡＴＡ［４，４，４−ｔｒｉｓ（３−ｍｅｔｈｙｌｐｈｅｎｙｌｐｈｅｎｙｌａｍｉｎｏ）ｔｒｉｐｈｅｎｙｌａｍｉｎｅ］を蒸着法により成膜し、膜厚は１０ｎｍとした。
【０１２４】
得られたドナーシートについてはフィルム基材側から被転写層２３を目視し、その状態の確認を行った。
［実施例２］
塗布工程においてバーＮｏ．が４のバーコーターを用いた点以外は実施例１と同様にして光熱変換層をフィルム基材上作製し、評価を行った。
【０１２５】
実施例１と同様にしてシートの断面に対してＴＥＭ観察を行ったところ、光熱変換層の厚さは約２．３μｍであることを確認できた。
【０１２６】
実施例１と同様にして光熱変換層の可視光透過率と、波長１０００ｎｍの光の透過率を算出したところ、可視光透過率は５２％であることを確認できた。また、波長１０００ｎｍの光の透過率は４％であることを確認できた。結果を表１に示す。また測定結果から算出した光熱変換層の透過曲線を図３に示す。
【０１２７】
また、作製した光熱変換層上に、実施例１と同様にしてさらに被転写層を形成し、ドナーシートを作製した。
［比較例１］
以下の手順により光熱変換層を作製した。
【０１２８】
まず、赤外線吸収性粒子と、分散剤と、溶媒とを粉砕・分散して分散液を調製した。
【０１２９】
赤外線吸収性粒子としてはカーボンブラック（ＢＥＴ比表面積３００ｍ２/ｇ）を用い、分散液中の割合が１０重量％となるように秤量した。
【０１３０】
分散剤としては実施例１と同じ分散剤ａを用い、分散液中の割合が５重量％となるように秤量した。
【０１３１】
溶媒としては、メチルイソブチルケトンを用い、分散液中の割合が８５重量％となるように秤量した。
【０１３２】
赤外線吸収性粒子と、分散剤と、溶媒とを０．３ｍｍφＺｒＯ２ビーズを入れたペイントシェーカーに装填し、４時間粉砕・分散処理し、カーボンブラック粒子分散液（以下、分散液Ｂと略称する）を得た。
【０１３３】
ここで、分散液Ｂ内におけるカーボンブラック粒子の体積平均粒子径を実施例１と同様にして測定したところ１７ｎｍであることを確認できた。
【０１３４】
次に、得られた分散液Ｂと、バインダー成分とを混合してインクを調製した。本比較例ではバインダー成分として実施例１と同じＵＶ−３７０１を用いた。
【０１３５】
分散液Ｂ１００重量部に対し、ＵＶ−３７０１を１００重量部混合してカーボンブラック粒子を含有するインクとした。
【０１３６】
なお、インクにした後についてもカーボンブラック粒子の体積平均粒子径を実施例１と同様に測定したところ１７ｎｍであることを確認できた。この後の操作において、カーボンブラック粒子の体積平均粒子径には変化は生じないと考えられることから、後述する光熱変換層内のカーボンブラック粒子の体積平均粒子径も同様になっているものといえる。
【０１３７】
次に、得られたインク（塗布液）を、実施例１と同じフィルム基材である厚さが５０μｍのＰＥＴフィルム上に、バーＮｏ．が４のバーコーターを用いて塗布し塗布膜を形成した（塗布工程）。
【０１３８】
塗布工程で形成した塗布膜を８０℃で６０秒間乾燥し溶媒を蒸発させた（乾燥工程）。
【０１３９】
乾燥工程の後に、高圧水銀ランプでバインダー成分を硬化させることで、カーボンブラック粒子を含有した光熱変換層をフィルム基材上に作製した（硬化工程）。
【０１４０】
実施例１と同様にしてシートの断面に対してＴＥＭ観察を行ったところ、光熱変換層の厚さは約２．５μｍであることを確認できた。
【０１４１】
実施例１と同様にして光熱変換層の可視光透過率と、波長１０００ｎｍの光の透過率を算出したところ、可視光透過率は２％であることを確認できた。また、波長１０００ｎｍの光の透過率は１０％であることを確認できた。結果を表１に示す。また測定結果から算出した光熱変換層の透過曲線を図３に示す。
【０１４２】
また、作製した光熱変換層上に、実施例１と同様にして、さらに被転写層を形成し、ドナーシートを形成した。
［比較例２］
以下の手順により光熱変換層を作製した。
【０１４３】
まず、赤外線吸収性粒子と、分散剤と、溶媒とを粉砕・分散して分散液を調製した。
【０１４４】
赤外線吸収性粒子としてはＡＴＯ（アンチモン添加酸化錫）粒子（ＢＥＴ比表面積２５０ｍ２/ｇ）を用い、分散液中の割合が２０重量％となるように秤量した。
【０１４５】
分散剤としては実施例１と同じ分散剤ａを用い、分散液中の割合が１０重量％となるように秤量した。
【０１４６】
溶媒としては、メチルイソブチルケトンを用い、分散液中の割合が７０重量％となるように秤量した。
【０１４７】
赤外線吸収性粒子と、分散剤と、溶媒とを０．３ｍｍφＺｒＯ２ビーズを入れたペイントシェーカーに装填し、９時間粉砕・分散処理し、ＡＴＯ粒子分散液（以下、分散液Ｃと略称する）を得た。
【０１４８】
ここで、分散液Ｃ内におけるＡＴＯ粒子の体積平均粒子径を実施例１と同様にして測定したところ２３ｎｍであることを確認できた。
【０１４９】
次に、得られた分散液Ｃと、バインダー成分とを混合してインクを調製した。本比較例ではバインダー成分として実施例１と同じＵＶ−３７０１を用いた。
【０１５０】
分散液Ｃ１００重量部に対し、ＵＶ−３７０１を５０重量部混合してＡＴＯ粒子を含有するインクとした。
【０１５１】
なお、インクにした後についてもＡＴＯ粒子の体積平均粒子径を実施例１と同様に測定したところ２３ｎｍであることを確認できた。この後の操作において、ＡＴＯ粒子の体積平均粒子径には変化は生じないと考えられることから、後述する光熱変換層内のＡＴＯ粒子の体積平均粒子径も同様になっているものといえる。
【０１５２】
次に、得られたインク（塗布液）を、実施例１と同じフィルム基材である厚さが５０μｍのＰＥＴフィルム上に、バーＮｏ．が２４のバーコーターを用いて塗布し塗布膜を形成した（塗布工程）。
【０１５３】
塗布工程で形成した塗布膜を８０℃で６０秒間乾燥し溶媒を蒸発させた（乾燥工程）。
【０１５４】
乾燥工程の後に、高圧水銀ランプでバインダー成分を硬化させることで、ＡＴＯ粒子を含有した光熱変換層をフィルム基材上に作製した（硬化工程）。
【０１５５】
実施例１と同様にしてシートの断面に対してＴＥＭ観察を行ったところ、光熱変換層の厚さは約１５μｍであることを確認できた。
【０１５６】
また、実施例１と同様にして光熱変換層の可視光透過率と、波長１０００ｎｍの光の透過率を算出したところ、可視光透過率は４４％であることを確認できた。また、波長１０００ｎｍの光の透過率は１１％であることを確認できた。結果を表１に示す。また測定結果から算出した光熱変換層の透過曲線を図３に示す。
【０１５７】
また、作製した光熱変換層上に、実施例１と同様にして、さらに被転写層を形成し、ドナーシートを形成した。
【０１５８】
【表１】
0006497128.tif 000002
実施例１では光熱変換層に用いる赤外線吸収性粒子として、近赤外領域の光に選択的な吸収を有し透明性の高い六ホウ化物粒子である六ホウ化ランタン粒子を用いたため、波長１０００ｎｍの光の透過率を９％以下としても高い可視光透過率となることを確認できた。
【０１５９】
実施例２では光熱変換層の膜厚を厚くすることにより、光熱変換層の赤外線吸収性粒子の面積あたりの含有量をさらに多くして波長１０００ｎｍの光の透過率を４％とし、より効率的に転写用レーザの光を吸収できるようにした。そして実施例２の場合でも、なお高い可視光透過率を有していることを確認できた。
【０１６０】
特に実施例１、２においては、光熱変換層の厚さが２．０μｍ、２．３μｍと薄いにもかかわらず、波長１０００ｎｍの光の透過率は９％、４％と十分に抑制できていることを確認できた。
【０１６１】
これに対して、比較例１では赤外線吸収性粒子として透明性の低いカーボンブラックを用いたために、波長１０００ｎｍの光の透過率を１０％とした場合に、可視光の透過性をほとんど有しないことを確認できた。
【０１６２】
また、比較例２では赤外線吸収性粒子として、近赤外に選択的な吸収を有するものの透明性が十分でなく、近赤外の光の吸収性能が実施例１の六ホウ化ランタン粒子よりも低いＡＴＯ粒子を用いた。このため、比較例２では波長１０００ｎｍの光の透過率を低くするため光熱変換層の厚さを１５μｍと他の実施例、比較例よりも厚くしている。しかし、波長１０００ｎｍの光の透過率が１０％を超える場合でも可視光透過率は５０％以下となり、十分な透明性を持たないことを確認できた。
【０１６３】
また、各実施例、比較例で作製したドナーシートは、実施例１、２に関しては被転写層の状態がフィルム基材側から目視で確認できたが、比較例１、２については光熱変換層の透明性が十分ではなく被転写層の状態を目視で確認できなかった。
【符号の説明】
【０１６４】
２０  ドナーシート
２１  フィルム基材
２２  光熱変換層
２３  被転写層
【図１】
0006497128.tif 000003
【図２】
0006497128.tif 000004
【図３】
0006497128.tif 000005